ОГНЕСТОЙКОЕ ОСТЕКЛЕНИЕ

1. Прозрачное огнестойкое остекление, содержащее по меньшей мере одну конструкцию из двух листов закаленного стекла, между которыми расположен слой гидратированного силиката щелочного металла, в котором лист, подвергаемый воздействию огня, разрушается первым, при этом гарантируя последующим листам, имеющим одну и ту же композицию остекления, что:
или напряжения закаленных листов представлены разной интенсивностью, причем лист, подвергаемый воздействию первым, имеет наименьшие напряжения;
или листы выполнены разной толщины, причем лист, подвергаемый воздействию первым, имеет наименьшую толщину;
или края листа, подвергаемого воздействию первым, оставлены необрезанными или с неровными краями, при этом края второго листа являются матированными или отполированными;
или у первого, подвергаемого воздействию огня, листа одновременно обеспечены низкие напряжения, и/или небольшие толщины, и/или края оставлены необрезанными, или с неровными краями.
2. Остекление по п.1, в котором разница напряжений между листами составляет по меньшей мере 10% наименьшего напряжения и, предпочтительно по меньшей мере 20%.
3. Остекление по п.2, в котором разница напряжений между двумя листами составляет по меньшей мере 10 МПа и предпочтительно по меньшей мере 20 МПа.
4. Остекление по одному из предшествующих пп., в котором разница по толщине между стеклянными листами составляет по меньшей мере 15% листа с наименьшей толщиной и предпочтительно по меньшей мере 20% данной толщины.
5. Прозрачное огнестойкое остекление, содержащее по меньшей мере одну конструкцию из двух листов закаленного стекла, между которыми расположен слой гидратированного силиката щелочного металла, выполненного отверждением без высушивания, начиная с жидкой композиции, причем композиция которого является такой, что при подвергании воздействия огня, он продолжает закрывать стеклянный лист, к которому он адгезивно прикреплен.
6. Остекление по п.5, в котором слой гидратированного силиката щелочного металла имеет содержание воды, максимально равное 43 мас.% и, предпочтительно, максимально равное 40%.
7. Остекление по п.6, в котором молярное отношение диоксид кремния/оксид щелочного металла слоя гидратированного силиката щелочного металла находится в диапазоне между 3,5 и 6.
8. Остекление по п.5, в котором диоксид кремния, образующий слой силиката щелочного металла, поступает по меньшей мере до 50% из суспензии коллоидного диоксида кремния, в которой частицы имеют размер более 40 нм и предпочтительно, более 50 нм.
9. Остекление по п.8, в котором, по меньшей мере, 80 мас.% частиц коллоидного диоксида кремния имеют размеры, лежащие в диапазоне ±10% среднего размера.
10. Остекление по одному из пп.5-9, образующее "морское" остекление класса А6о, содержащее при этом, кроме испытывающего давление листа, ламинированную конструкцию, выполненную из двух листов закаленного стекла, окружающих одинарный вспучивающийся слой.